(57)【要約】  半硬化状態の樹脂膜（層）の吸湿による品質劣化を大きく低減したプリント配線板製造用のハロゲンフリー系の樹脂組成物、樹脂付銅箔等の提供を目的とする。この目的を達成するため、当該樹脂組成物は、Ａ成分（エポキシ当量が２００以下で、２５℃で液状のビスフェノールＡ型エポキシ樹脂、ビスフェノールＦ型エポキシ樹脂、ビスフェノールＡＤ型エポキシ樹脂の群から選ばれる１種又は２種以上）、Ｂ成分（架橋可能な官能基を有する線状ポリマー）、Ｃ成分（架橋剤）、Ｄ成分（イミダゾール系エポキシ樹脂硬化剤）、Ｅ成分（リン含有エポキシ樹脂）を含み、樹脂組成物重量を１００重量％としたときリン原子を０．５重量％〜３．０重量％の範囲で含有したことを特徴とするものを採用する。また、この樹脂組成物で樹脂層を形成した樹脂付銅箔等を提供する。【特許請求の範囲】
【請求項１】
半硬化状態における耐吸湿特性を備える樹脂組成物であって、
当該樹脂組成物は、以下のＡ成分〜Ｅ成分を含み、樹脂組成物重量を１００重量％としたときリン原子を０．５重量％〜３．０重量％の範囲で含有したことを特徴とするプリント配線板の絶縁層構成用の樹脂組成物。
Ａ成分：  エポキシ当量が２００以下で、２５℃で液状のビスフェノールＡ型エポキシ樹脂、ビスフェノールＦ型エポキシ樹脂、ビスフェノールＡＤ型エポキシ樹脂の群から選ばれる１種又は２種以上。
Ｂ成分：  架橋可能な官能基を有する線状ポリマー。
Ｃ成分：  架橋剤。
Ｄ成分：  イミダゾール系エポキシ樹脂硬化剤。
Ｅ成分：  リン含有エポキシ樹脂。
【請求項２】
前記Ｂ成分である官能基を有する線状ポリマーは、沸点が５０℃〜２００℃の温度の有機溶剤に可溶なポリマー成分を用いる請求項１に記載のプリント配線板の絶縁層構成用の樹脂組成物。
【請求項３】
前記Ｅ成分であるリン含有エポキシ樹脂は、分子内に２以上のエポキシ基を備える９，１０−ジヒドロ−９−オキサ−１０−ホスファフェナントレン−１０−オキサイドからの誘導体として得られるエポキシ樹脂を用いる請求項１又は請求項２に記載のプリント配線板の絶縁層構成用の樹脂組成物。
【請求項４】
前記Ｅ成分であるリン含有エポキシ樹脂は、以下に示す化１〜化３のいずれかに示す構造式を備える化合物の１種又は２種を混合して用いる請求項３に記載のプリント配線板の絶縁層構成用の樹脂組成物。
【化１】
2008114858.tif 000011
【化２】
2008114858.tif 000012
【化３】
2008114858.tif 000013
【請求項５】
前記Ｃ成分である架橋剤は、ウレタン系樹脂を用いる請求項１〜請求項４のいずれかに記載のプリント配線板の絶縁層構成用の樹脂組成物。
【請求項６】
樹脂組成物重量を１００重量部としたとき、Ａ成分が３重量部〜２０重量部、Ｂ成分が３重量部〜３０重量部、樹脂組成物重量を１００重量％としたときリン原子を０．５重量％〜３．０重量％の範囲となるようにＥ成分の重量部を定めるものである請求項１〜請求項５のいずれかに記載のプリント配線板の絶縁層構成用の樹脂組成物。
【請求項７】
銅箔の表面に樹脂層を備えた樹脂付銅箔において、
当該樹脂層は、請求項１〜請求項６のいずれかに記載の樹脂組成物を用いて、５μｍ〜１００μｍの厚さの半硬化樹脂膜として形成したことを特徴とするプリント配線板製造用の樹脂付銅箔。
【請求項８】
前記銅箔の樹脂層を形成する表面にシランカップリング処理層を備える請求項７に記載のプリント配線板製造用の樹脂付銅箔。
【請求項９】
請求項７又は請求項８に記載のプリント配線板製造用の樹脂付銅箔の製造方法であって、
以下の工程ａ、工程ｂの手順で樹脂層の形成に用いる樹脂ワニスを調製し、当該樹脂ワニスを銅箔の表面に塗布し、乾燥させることで５μｍ〜１００μｍの換算厚さの半硬化樹脂膜として樹脂付銅箔とすることを特徴とするプリント配線板製造用の樹脂付銅箔の製造方法。
工程ａ：  Ａ成分（エポキシ当量が２００以下で、２５℃で液状のビスフェノールＡ型エポキシ樹脂、ビスフェノールＦ型エポキシ樹脂、ビスフェノールＡＤ型エポキシ樹脂の群から選ばれる１種又は２種以上）、Ｂ成分（官能基を有する線状ポリマー）、Ｃ成分（架橋剤）、Ｄ成分（イミダゾール系エポキシ樹脂硬化剤）、Ｅ成分（リン含有エポキシ樹脂）からなり、樹脂組成物重量を１００重量％としたときリン原子を０．５重量％〜３．０重量％の範囲となるように各成分を混合して樹脂組成物とする。
工程ｂ：  前記樹脂組成物を、有機溶剤を用いて溶解し、樹脂固形分量が２５ｗｔ％〜５０ｗｔ％の樹脂ワニスとする。
【請求項１０】
前記Ｅ成分であるリン含有エポキシ樹脂に、分子内に２以上のエポキシ基を備える９，１０−ジヒドロ−９−オキサ−１０−ホスファフェナントレン−１０−オキサイドからの誘導体として得られるリン含有エポキシ樹脂を用いる請求項９に記載のプリント配線板製造用の樹脂付銅箔の製造方法。
【請求項１１】
請求項１〜請求項６いずれかに記載の樹脂組成物を用いて絶縁層を構成したことを特徴とするプリント配線板。
【発明の詳細な説明】
【技術分野】
【０００１】
本件出願に係る発明は、プリント配線板の絶縁層構成用の樹脂組成物及び樹脂付銅箔並びに樹脂付銅箔の製造方法等に関する。特に、銅張積層板に加工する前であって、樹脂付銅箔の樹脂層が半硬化状態にあるとき、吸湿して樹脂層の性能が劣化する現象を軽減した樹脂付銅箔に関する。
【背景技術】
【０００２】
樹脂付銅箔は、プリント配線板製造の分野で、種々の使用目的の下で用いられてきた。例えば、特許文献１には、周辺の銅箔が露出した余白部があるように樹脂を銅箔の表面に形成した樹脂付銅箔を採用して、樹脂付銅箔の裏面での打痕の発生を防止することが開示され。樹脂付銅箔の形態をプレス加工時の打痕の防止に用いている。【０００３】
また、特許文献２には、ビルドアッププリント配線板でビルドアップ層を形成するため樹脂付銅箔をコア層に積層する製造方法において、積層時コア層ＩＶＨ近傍の銅箔凹みを抑え、レジスト用ドライフィルムの密着性が良好で気泡の発生が無く、結果として精細パターンが精度良く得ることを目的として、コア層ＩＶＨに樹脂付銅箔の樹脂層の樹脂成分を流入させ、影響の無い凹みに抑えるために、必要な厚さの銅箔の樹脂付銅箔を用いることが開示されている。【０００４】
その他、樹脂付銅箔は、その樹脂層に、骨格材を用いないため耐マイグレーション性に優れ、ガラスクロスを骨格材として用いたプリプレグと異なりクロス目が基板表面に浮き出すのを防止する用途等に用いられてきた。例えば、特許文献３には、高電圧で使用しても絶縁劣化の虞れが無く、しかもコストアップが充分に抑制できるようにしたプリント配線板等の提供を目的として、ガラス繊維基板材と配線層及び配線パターンの間に、ガラス繊維を含んでいない絶縁膜を設け、配線層及び配線パターンがガラス繊維基板材内にあるガラス繊維に接触することがないようにするにあたり、前記ガラス繊維を含まない絶縁膜が、絶縁樹脂付銅箔の絶縁樹脂部分で形成され、前記配線パターンが形成された銅箔層が、この絶縁樹脂付銅箔の銅箔部分で形成されていることを特徴とするプリント配線板を採用することが開示されている。この結果、耐マイグレーション性が向上し、絶縁層と配線層及び配線パターンの接着強度が向上し、高い信頼性と長寿命化を得ることができるとしている。【０００５】
以上のことから理解できるように、樹脂付銅箔は、プリント配線板の形状起因の欠点を補う用途で使用されてきた。【０００６】
そして、本件出願人等は、以上のような用途に最適な樹脂付銅箔として、特許文献４に開示の発明を行ってきた。この特許文献４には、ハロゲン元素を含まず、且つ高い難燃性を有し、優れた耐水性、耐熱性、および基材と銅箔との間の良好な引き剥がし強さを有する樹脂付き銅箔を提供を目的として、窒素が５〜２５重量％であるエポキシ樹脂硬化剤を含むエポキシ系樹脂と、熱硬化性を有するマレイミド化合物とを含み、ハロゲン元素を含有しない組成を有するものであることを特徴とする樹脂化合物を樹脂付銅箔の樹脂層構成用に用いた。【０００７】
また、本件出願人等は、特許文献５で、難燃性、樹脂流れ性、耐水性、引き剥がし強さの各特性のトータルバランスに優れたプリント配線板製造用の樹脂付銅箔を提供するため、銅箔の片面に樹脂層を備えた樹脂付銅箔において、当該樹脂層は、ａ．分子中に架橋可能な官能基を有する高分子ポリマーおよびその架橋剤 ５〜３０重量部 ｂ．２５℃で液体であるエポキシ樹脂 ５〜３０重量部 ｃ．化４に示す構造を備えた化合物 ４０〜９０重量部の組成の樹脂組成物からなることを特徴とする技術を開示している。【０００８】
【化４】
2008114858.tif 000002
【０００９】
以上の特許文献４及び特許文献５に開示の発明は、プリント配線板に加工して以降の高い難燃性を示し、優れた耐水性、耐熱性等及び基材と銅箔との間の良好な引き剥がし強さを有し、従来の樹脂付銅箔以上の性能を発揮してきた。即ち、特許文献４及び特許文献５に開示の発明で言う優れた耐水性とは、樹脂付銅箔の樹脂層が硬化して以降の耐水性である。【００１０】
【特許文献１】特開平１１−３４８１７７号公報
【特許文献２】特開２００１−２４３２４号公報
【特許文献３】特開２００１−２４４５８９号公報
【特許文献４】特開２００２−１７９７７２号公報
【特許文献５】特開２００２−３５９４４４号公報
【発明の開示】
【発明が解決しようとする課題】
【００１１】
しかしながら、本件出願の発明者等が鋭意研究した結果、プリント配線板に加工して以降の高い難燃性を確保するためには、樹脂付銅箔の樹脂が硬化する前の品質安定性が、非常に重要であることが判明してきた。そこで、本件発明者等は、樹脂付銅箔の樹脂層が硬化する前であって、樹脂付銅箔の半硬化状態にある樹脂層の品質の安定化が必要となった。
【課題を解決するための手段】
【００１２】
そこで、本件発明者等は、鋭意研究の結果、上述のような問題点を解決することのできる樹脂組成物に想到した。以下、この本件発明の概要に関して述べる。【００１３】
樹脂組成物：  本件出願に係る樹脂組成物は、半硬化状態における耐吸湿特性を備える樹脂組成物であって、当該樹脂組成物は、以下のＡ成分〜Ｅ成分を含み、樹脂組成物重量を１００重量％としたときリン原子を０．５重量％〜３．０重量％の範囲で含有したことを特徴とするプリント配線板の絶縁層構成用の樹脂組成物である。【００１４】
Ａ成分：  エポキシ当量が２００以下で、２５℃で液状のビスフェノールＡ型エポキシ樹脂、ビスフェノールＦ型エポキシ樹脂、ビスフェノールＡＤ型エポキシ樹脂の群から選ばれる１種又は２種以上。
Ｂ成分：  架橋可能な官能基を有する線状ポリマー。
Ｃ成分：  架橋剤。
Ｄ成分：  イミダゾール系エポキシ樹脂硬化剤。
Ｅ成分：  リン含有エポキシ樹脂。【００１５】
そして、本件出願に係る樹脂組成物を構成する前記Ｂ成分である架橋可能な官能基を有する線状ポリマーは、沸点が５０℃〜２００℃の温度の有機溶剤に可溶なポリマー成分を用いることが好ましい。【００１６】
また、本件出願に係る樹脂組成物を構成する前記Ｅ成分であるリン含有エポキシ樹脂は、分子内に２以上のエポキシ基を備える９，１０−ジヒドロ−９−オキサ−１０−ホスファフェナントレン−１０−オキサイド（以下に示す化６）からの誘導体として得られるエポキシ樹脂を用いることが好ましい。【００１７】
そして、当該前記Ｅ成分のエポキシ樹脂としては、以下に示す化７〜化９のいずれかに示す構造式を備える化合物の１種又は２種を混合して用いる事が好ましい。【００１８】
また、本件出願に係る樹脂組成物を構成する前記Ｃ成分である架橋剤は、ウレタン系樹脂を用いる事が好ましい。【００１９】
以上の述べてきた本件発明に係る樹脂組成物は、樹脂組成物重量を１００重量部としたとき、Ａ成分が３重量部〜２０重量部、Ｂ成分が３重量部〜３０重量部、Ｄ成分が１重量部〜５重量部の範囲で混合して使用することが好ましい。【００２０】
樹脂付銅箔：  本件出願に係る樹脂付銅箔は、銅箔の片面に樹脂層を備えた樹脂付銅箔において、当該樹脂層を上述の樹脂組成物を用いて、５μｍ〜１００μｍの厚さの半硬化樹脂膜として形成したことを特徴とするプリント配線板製造用の樹脂付銅箔である。【００２１】
そして、本件出願に係る樹脂付銅箔において、樹脂付銅箔の製造に用いる銅箔の樹脂層を形成する表面にシランカップリング処理層を備えることが好ましい。【００２２】
樹脂付銅箔の製造方法：  本件出願に係る樹脂付銅箔の製造方法において、以下の工程ａ、工程ｂの手順で樹脂層の形成に用いる樹脂ワニスを調製し、当該樹脂ワニスを銅箔の表面に塗布し、乾燥させることで５μｍ〜１００μｍの換算厚さの半硬化樹脂膜として樹脂付銅箔とすることを特徴とするプリント配線板製造用の樹脂付銅箔の製造方法である。【００２３】
工程ａ：  Ａ成分（エポキシ当量が２００以下で、２５℃で液状のビスフェノールＡ型エポキシ樹脂、ビスフェノールＦ型エポキシ樹脂、ビスフェノールＡＤ型エポキシ樹脂の群から選ばれる１種又は２種以上）、Ｂ成分（官能基を有する線状ポリマー）、Ｃ成分（架橋剤）、Ｄ成分（イミダゾール系エポキシ樹脂硬化剤）、Ｅ成分（リン含有エポキシ樹脂）からなり、樹脂組成物重量を１００重量％としたときリン原子を０．５重量％〜３．０重量％の範囲となるように各成分を混合して樹脂組成物とする。
工程ｂ：  前記樹脂組成物を、有機溶剤を用いて溶解し、樹脂固形分量が２５ｗｔ％〜５０ｗｔ％の樹脂ワニスとする。【００２４】
そして、本件出願に係る樹脂付銅箔の製造方法において、前記Ｅ成分であるリン含有エポキシ樹脂に、分子内に２以上のエポキシ基を備える９，１０−ジヒドロ−９−オキサ−１０−ホスファフェナントレン−１０−オキサイドからの誘導体として得られるリン含有エポキシ樹脂を用いることが好ましい。【００２５】
プリント配線板：  本件出願に係るプリント配線板は、上述の樹脂組成物を用いて絶縁層を構成したことを特徴とするものである。
【発明の効果】
【００２６】
本件出願に係る樹脂組成物は、環境負荷の低いハロゲンフリー組成を備え、且つ、半硬化状態の樹脂膜（層）の段階での耐吸湿性に優れる。その結果、高温多湿の環境に長時間置かれても、硬化後の樹脂層としての品質が劣化しない。従って、この樹脂組成物を用いた樹脂層を備える樹脂付銅箔は、長期保存安定性に優れ、高温多湿の環境に長時間保存されても、樹脂付銅箔としての品質劣化が非常に小さい。よって、この樹脂組成物又は樹脂付銅箔を用いて製造されるプリント配線板は、樹脂層が吸湿劣化したときに発生するソルダーリフロー工程の溶融はんだ温度が負荷されたときのふくれ（ブリスタ）の発生が抑制される。
【発明を実施するための最良の形態】
【００２７】
以下、本件発明を実施するための最良の形態に関して、項目毎に述べることとする。【００２８】
樹脂組成物の形態：  本件出願に係る樹脂組成物はプリント配線板の絶縁層構成用に用いるものであり、半硬化状態における耐吸湿特性を備える樹脂組成物である。そして、この樹脂組成物は、以下のＡ成分〜Ｅ成分を含み、樹脂組成物重量を１００重量％としたときリン原子を０．５重量％〜３．０重量％の範囲で含有したことを特徴とするハロゲンフリー組成のプリント配線板の絶縁層構成用の樹脂組成物である。【００２９】
ここで、樹脂組成物は、樹脂組成物重量を１００重量％としたときリン原子を０．５重量％〜３．０重量％の範囲で含有するとしているのは、硬化後の樹脂層としての難燃性を確保する観点からである。当該リン原子の含有量が０．５重量％未満の場合には、良好な難燃性を得ることが出来なくなる。一方、当該リン原子の含有量が３．０重量％を超えて含有させても、硬化後の樹脂層の難燃性は向上しない。以下、樹脂組成物の構成成分ごとに説明する。【００３０】
Ａ成分は、所謂ビスフェノール系エポキシ樹脂である。そして、ビスフェノールＡ型エポキシ樹脂、ビスフェノールＦ型エポキシ樹脂、ビスフェノールＡＤ型エポキシ樹脂の群から選ばれる１種又は２種以上を混合して用いることが好ましい。ここで、ビスフェノール系エポキシ樹脂を選択使用しているのは、２５℃で液状のエポキシ樹脂であり、半硬化状態の樹脂層を備える樹脂付銅箔を製造すると、カール現象の抑制効果が顕著に得られるからである。また、硬化後の樹脂膜と銅箔との良好な密着性、及び、凹凸表面の形状に沿った適度なレジンフローを得る事が可能だからである。なお、液状エポキシが高純度の場合には、過冷を受けると常温に戻しても結晶化状態が維持され、外観上は固形に見えるものもある。この場合には、液状に戻して使用することが可能であるため。ここで言う液状エポキシ樹脂に含まれる。更に、ここで２５℃という温度を明記したのは、室温付近でという意味を明確にするためである。【００３１】
そして、エポキシ当量が２００を超えると、２５℃で半固形状ないしは固形状になるので樹脂組成物の調製も困難で、樹脂付銅箔を製造したときのカール現象の抑制にも寄与できなくなるため好ましくない。なお、ここで言うエポキシ当量とは、１グラム当量のエポキシ基を含む樹脂のグラム数（ｇ／ｅｑ）である。更に、上述のビスフェノール系エポキシ樹脂であれば、１種を単独で用いても、２種以上を混合で用いても構わない。しかも、２種以上を混合して用いる場合には、その混合比に関しても特段の限定はない。【００３２】
このビスフェノール系エポキシ樹脂は、樹脂組成物を１００重量部としたとき、３重量部〜２０重量部の配合割合で用いられる。当該エポキシ樹脂が３重量部未満の場合には、硬化後に脆くなり樹脂割れを生じやすくなる。一方、２０重量部を越えると、２５℃で樹脂面に粘着性を生じるためハンドリング性に欠ける。【００３３】
Ｂ成分は、架橋可能な官能基を有する線状ポリマーである。ここで、架橋可能な官能基を有する線状ポリマーは、水酸基、カルボキシル基等のエポキシ樹脂の硬化反応に寄与する官能基を備えることが好ましい。そして、この架橋可能な官能基を有する線状ポリマーは、沸点が５０℃〜２００℃の温度の有機溶剤に可溶であることが好ましい。ここで言う官能基を有する線状ポリマーを具体的に例示すると、ポリビニルアセタール樹脂、フェノキシ樹脂、ポリエーテルスルホン樹脂、ポリアミドイミド樹脂等である。【００３４】
この架橋可能な官能基を有する線状ポリマーは、樹脂組成物を１００重量部としたとき、３重量部〜３０重量部の配合割合で用いられる。当該エポキシ樹脂が３重量部未満の場合には、樹脂流れが大きくなる。この結果、製造した銅張積層板の端部から樹脂粉の発生が多く見られ、半硬化状態での樹脂層の耐吸湿性も改善出来ない。一方、３０重量部を超えても、樹脂流れが小さく、製造した銅張積層板の絶縁層内にボイド等の欠陥を生じやすくなる。【００３５】
また、ここで言う沸点が５０℃〜２００℃の温度の有機溶剤を具体的に例示すると、メタノール、エタノール、メチルエチルケトン、トルエン、プロピレングリコールモノメチルエーテル、ジメチルホルムアミド、ジメチルアセトアミド、シクロヘキサノン、エチルセロソルブ等の群から選ばれる１種の単独溶剤又は２種以上の混合溶剤である。沸点が５０℃未満の場合には、加熱による溶剤の気散が著しく、樹脂ワニスの状態から半硬化樹脂とする場合に、良好な半硬化状態が得られにくくなる。一方、沸点が２００℃を超える場合には、半硬化状態で溶剤が残りやすい。通常要求される揮発速度を満足せず、工業生産性を満足しない。【００３６】
Ｃ成分は、Ｂ成分とエポキシ樹脂との架橋反応を起こさせるための架橋剤である。この架橋剤には、ウレタン系樹脂を使用することが好ましい。この架橋剤は、Ｂ成分の混合量に応じて添加されるものであり、本来厳密にその配合割合を明記する必要性はないものと考える。しかしながら、樹脂組成物を１００重量部としたとき、１０重量部以下の配合割合で用いる事が好ましい。１０重量部を超えて、ウレタン系樹脂であるＣ成分が存在すると、半硬化状態での樹脂層の耐吸湿性が劣化し、硬化後の樹脂層が脆くなるからである。【００３７】
Ｄ成分は、イミダゾール系エポキシ樹脂硬化剤である。本件発明に係る樹脂組成物で、半硬化状態の樹脂層の耐吸湿性を向上させるという観点からイミダゾール系エポキシ樹脂硬化剤を選択的に用いる事が好ましい。中でも、以下の化５に示す構造式を備えるイミダゾール系エポキシ樹脂硬化剤を用いる事が好ましい。この化５に示す構造式のイミダゾール系エポキシ樹脂硬化剤を用いることで、半硬化状態の樹脂層の耐吸湿性を顕著に向上でき、長期保存安定性に優れる。なお、エポキシ樹脂に対するエポキシ樹脂硬化剤の添加量は、反応当量から計算するのではなく、実験上得られる最適量を採用することが好ましい。イミダゾール系エポキシ樹脂硬化剤は、エポキシ樹脂の硬化に際して触媒的な働きを行うものであり、硬化反応の初期段階において、エポキシ樹脂の自己重合反応を引き起こす反応開始剤として寄与するからである。【００３８】
【化５】
2008114858.tif 000003
【００３９】
Ｅ成分は、リン含有エポキシ樹脂である。リン含有エポキシ樹脂とは、エポキシ骨格の中にリンを含んだエポキシ樹脂の総称として用いている。そして、本件出願に係る樹脂組成物のリン原子含有量を、樹脂組成物重量を１００重量％としたとき、リン原子を０．５重量％〜３．０重量％の範囲とできるリン含有エポキシ樹脂であれば、いずれの使用も可能である。しかしながら、分子内に２以上のエポキシ基を備える９，１０−ジヒドロ−９−オキサ−１０−ホスファフェナントレン−１０−オキサイドからの誘導体として得られるリン含有エポキシ樹脂を用いることが、半硬化状態での樹脂品質の安定性に優れ、同時に難燃性効果が高いため好ましい。参考のために、９，１０−ジヒドロ−９−オキサ−１０−ホスファフェナントレン−１０−オキサイドの構造式を化６に示す。【００４０】
【化６】
2008114858.tif 000004
【００４１】
そして、９，１０−ジヒドロ−９−オキサ−１０−ホスファフェナントレン−１０−オキサイドからの誘導体として得られるエポキシ樹脂を具体的に例示すると、化７に示す構造式を備える化合物の使用が好ましい。半硬化状態での樹脂品質の安定性に優れ、同時に難燃性効果が高いため好ましい。【００４２】
【化７】
2008114858.tif 000005
【００４３】
また、Ｅ成分のリン含有エポキシ樹脂として、以下に示す化８に示す構造式を備える化合物も好ましい。化７に示すリン含有エポキシ樹脂と同様に、半硬化状態での樹脂品質の安定性に優れ、同時に高い難燃性の付与が可能であるため好ましい。【００４４】
【化８】
2008114858.tif 000006
【００４５】
更に、Ｅ成分のリン含有エポキシ樹脂として、以下に示す化９に示す構造式を備える化合物も好ましい。化７及び化８に示すリン含有エポキシ樹脂と同様に、半硬化状態での樹脂品質の安定性に優れ、同時に高い難燃性の付与が可能であるため好ましい。【００４６】
【化９】
2008114858.tif 000007
【００４７】
この９，１０−ジヒドロ−９−オキサ−１０−ホスファフェナントレン−１０−オキサイドからの誘導体として得られるエポキシ樹脂は、９，１０−ジヒドロ−９−オキサ−１０−ホスファフェナントレン−１０−オキサイドにナフトキノンやハイドロキノンを反応させて、以下の化１０（ＨＣＡ−ＮＱ）又は化１１（ＨＣＡ−ＨＱ）に示す化合物とした後に、そのＯＨ基の部分にエポキシ樹脂を反応させてリン含有エポキシ樹脂としたものである。【００４８】
【化１０】
2008114858.tif 000008
【００４９】
【化１１】
2008114858.tif 000009
【００５０】
そして、本件出願に係る樹脂組成物において、Ｅ成分に関しては、１種類を単独で用いても、２種類以上のリン含有エポキシ樹脂を混合して用いても構わない。但し、Ｅ成分の総量を考慮して、樹脂組成物重量を１００重量％としたとき、リン原子を０．５重量％〜３．０重量％の範囲となるように重量部を定めることが好ましい。リン含有エポキシ樹脂は、その種類によりエポキシ骨格内に含有するリン原子量が異なるため、Ｅ成分の混合割合を、単に重量部として記載することが困難である。そこで、上述のようにリン原子の含有量を記載して、Ｅ成分の添加量に代えた。【００５１】
樹脂付銅箔の形態：  本件出願に係るプリント配線板製造用の樹脂付銅箔は、銅箔の片面に樹脂層を備えたものである。そして、この樹脂層を上述の樹脂組成物を用いて、５μｍ〜１００μｍの厚さの半硬化樹脂膜として形成したものである。このように上述の樹脂組成物を用いて形成した樹脂層は、耐吸湿性に優れる。この結果、当該樹脂付銅箔を、高温多湿の環境下に長く置いたとしても、樹脂層の品質が吸湿劣化する傾向が小さくなる。従って、厳密な保存環境の管理が不必要になり、管理コストの削減が可能になる。【００５２】
ここで、当該樹脂層の厚さが５μｍ未満の場合には、内層回路を備える内層コア材の外層に対し、当該樹脂付銅箔を張り合わせるときに、内層回路の形成する凹凸形状との張り合わせが不可能になる。一方、当該樹脂層の厚さが１００μｍを超えるものとしても問題はないが、塗布して厚い樹脂膜を形成することは困難で生産性に欠ける。しかも、樹脂層を厚くすれば、プリプレグと比較して差異のないものとなり、樹脂付銅箔の形態の製品を採用する意義が没却する。【００５３】
そして、銅箔には、電解法又は圧延法等の、その製造方法には拘泥せず、あらゆる製造方法の使用が可能である。そして、その厚さに関しても、特段の限定はない。また、この銅箔の樹脂層を形成する面には、粗化処理を施しても、施さなくとも良い。粗化処理があれば、銅箔と樹脂層との密着性は向上する。そして、粗化処理を施さなければ、平坦な表面となるため、ファインピッチ回路の形成能が向上する。更に、当該銅箔の表面には、防錆処理を施しても構わない。防錆処理に関しては、公知の亜鉛、亜鉛系合金等を用いた無機防錆、又は、ベンゾイミダゾール、トリアゾール等の有機単分子被膜による有機防錆等を採用することが可能である。更に、当該銅箔の樹脂層を形成する最表面には、シランカップリング処理層を備えることが好ましい。【００５４】
また、特に粗化処理していない銅箔表面と樹脂層との濡れ性を改善し、基材樹脂にプレス加工したときの密着性を向上させるため、銅箔表面にシランカップリング剤層を設けることが好ましい。例えば、銅箔の粗化を行わずに、防錆処理を施し、シランカップリング剤処理に、エポキシ官能性シランカップリング剤、オレフィン官能性シラン、アクリル官能性シラン、アミノ官能性シランカップリング剤又はメルカプト官能性シランカップリング剤等種々のものを用いることが可能であり、用途に応じて好適なシランカップリング剤を選択使用することで、引き剥がし強度が０．８ｋｇｆ／ｃｍを超えるものになる。【００５５】
ここで用いることの出来るシランカップリング剤を、より具体的に明示しておくことにする。プリント配線板用にプリプレグのガラスクロスに用いられると同様のカップリング剤を中心にビニルトリメトキシシラン、ビニルフェニルトリメトキシラン、γ−メタクリロキシプロピルトリメトキシシラン、γ−グリシドキシプロピルトリメトキシシラン、４−グリシジルブチルトリメトキシシラン、γ−アミノプロピルトリエトキシシラン、Ｎ−β（アミノエチル）γ−アミノプロピルトリメトキシシラン、Ｎ−３−（４−（３−アミノプロポキシ）プトキシ）プロピル−３−アミノプロピルトリメトキシシラン、イミダゾールシラン、トリアジンシラン、γ−メルカプトプロピルトリメトキシシラン等を用いることが可能である。【００５６】
このシランカップリング剤層の形成は、一般的に用いられる浸漬法、シャワーリング法、噴霧法等、特に方法は限定されない。工程設計に合わせて、最も均一に銅箔とシランカップリング剤を含んだ溶液とを接触させ吸着させることのできる方法を任意に採用すれば良いのである。これらのシランカップリング剤は、溶媒としての水に０．５〜１０ｇ／ｌとなるように溶解させて、２５℃レベルの温度で用いる。シランカップリング剤は、銅箔の表面に突きだしたＯＨ基と縮合結合することにより、被膜を形成するのであり、いたずらに濃い濃度の溶液を用いても、その効果が著しく増大することはない。従って、本来は、工程の処理速度等に応じて決められるべきものである。但し、０．５ｇ／ｌを下回る場合は、シランカップリング剤の吸着速度が遅く、一般的な商業ベースの採算に合わず、吸着も不均一なものとなる。また、１０ｇ／ｌを超える濃度であっても、特に吸着速度が速くなることもなく不経済となる。【００５７】
樹脂付銅箔の製造方法の形態：  本件出願に係る樹脂付銅箔の製造方法は、最初に以下の工程ａ、工程ｂの手順で樹脂ワニスを調製する。【００５８】
工程ａでは、上述のＡ成分（エポキシ当量が２００以下で、２５℃で液状のビスフェノールＡ型エポキシ樹脂、ビスフェノールＦ型エポキシ樹脂、ビスフェノールＡＤ型エポキシ樹脂の群から選ばれる１種又は２種以上）、Ｂ成分（官能基を有する線状ポリマー）、Ｃ成分（架橋剤）、Ｄ成分（イミダゾール系エポキシ樹脂硬化剤）、Ｅ成分（リン含有エポキシ樹脂）からなり、樹脂組成物重量を１００重量％としたときリン原子を０．５重量％〜３．０重量％の範囲となるように各成分を混合して樹脂組成物とする。このときの各成分の混合順序、混合手段等に特段の限定は無い。従って、公知のあらゆる混合手法を採用することが可能である。そして、これらの各成分に関しては、既に述べているので、ここでの説明は省略する。【００５９】
また、Ｅ成分のリン含有エポキシ樹脂には、上述した分子内に２以上のエポキシ基を備える９，１０−ジヒドロ−９−オキサ−１０−ホスファフェナントレン−１０−オキサイドからの誘導体として得られるリン含有エポキシ樹脂を、樹脂組成物重量を１００重量％としたとき、リン原子が０．５重量％〜３．０重量％の範囲となるように用いることが好ましい。【００６０】
工程ｂでは、前記樹脂組成物を、有機溶剤を用いて溶解し、樹脂固形分量が２５ｗｔ％〜５０ｗｔ％の樹脂ワニスとする。このときの有機溶剤には、上述のように沸点が５０℃〜２００℃の範囲にある溶剤であり、メタノール、エタノール、メチルエチルケトン、トルエン、プロピレングリコールモノメチルエーテル、ジメチルホルムアミド、ジメチルアセトアミド、シクロヘキサノン、エチルセロソルブ等の群から選ばれる１種の単独溶剤又は２種以上の混合溶剤を用いることが好ましい。上述したと同様の理由からである。そして、ここで樹脂固形分量を２５ｗｔ％〜５０ｗｔ％の樹脂ワニスとする。なお、樹脂固形分量とは、樹脂ワニスを加熱して揮発分を除去したときに残留する固形分量をｗｔ％で表示したものである。ここに示した樹脂固形分量の範囲が、銅箔の表面に塗布したときに、最も膜厚を精度の良いものに制御できる範囲である。樹脂固形分が２５ｗｔ％未満の場合には、粘度が低すぎて、銅箔表面への塗布直後に流れて膜厚均一性を確保しにくい。これに対して、樹脂固形分が５０ｗｔ％を越えると、粘度が高くなり、銅箔表面への薄膜形成が困難となる。なお、ここに具体的に挙げた溶剤以外でも、本件発明で用いるすべての樹脂成分を溶解することの出来るものであれば使用が可能である。【００６１】
以上のようにして得られる樹脂ワニスを、銅箔の片面に塗布する場合には、特に塗布方法に関しては限定されない。目的とする換算厚さ分を精度良く塗布しなければならないことを考えれば、形成する膜厚に応じた塗布方法、塗布装置を適宜選択使用すればよい。また、銅箔の表面に樹脂皮膜を形成した後の乾燥は、樹脂溶液の性質に応じて半硬化状態とすることのできる加熱条件を適宜採用すればよい。【００６２】
このとき乾燥後の半硬化樹脂層として５μｍ〜１００μｍの厚さとして、本件発明に係る樹脂付銅箔となる。なお、厚さの限定理由に関しては、上述のとおりである。【００６３】
プリント配線板の形態：  本件出願に係るプリント配線板は、上述の樹脂組成物を用いて絶縁層を構成したことを特徴とするものである。即ち、本件発明に係る樹脂組成物を樹脂ワニスとして、この樹脂ワニスを用いて樹脂付銅箔を製造する。そして、この樹脂付銅箔を用いて、内層コア配線板に張り合わせて多層銅張積層板として、多層プリント配線板に加工することができる。また、本件発明に係る樹脂組成物を樹脂ワニスとして、この樹脂ワニスをガラスクロス、ガラス不織布等の骨格材に含浸させプリプレグとして、公知の方法で銅張積層板を製造し、プリント配線板に加工することもできる。即ち、上記樹脂組成物を用いることで、公知のあらゆる製造方法でプリント配線板の製造が可能になる。なお、本件発明に言うプリント配線板とは、所謂片面板、両面板、３層以上の多層板を含むものである。以下、実施例に関して説明する。
【実施例１】
【００６４】
この実施例１では、以下に述べる樹脂組成物を調製し、樹脂ワニスとして、この樹脂ワニスを用いて樹脂付銅箔を製造し、評価を行った。【００６５】
Ｅ成分の合成：  以下の方法により、化９の構造式を備えるリン含有エポキシ樹脂を得た。攪拌装置、温度計、冷却管、窒素ガス導入装置を備えた４つ口のガラス製セパラブルフラスコに、９，１０−ジヒドロ−９−オキサ−１０−ホスファフェナントレン−１０−オキサイド（三光株式会社製  商品名ＨＣＡ） １４１重量部とエチルセロソルブ ３００重量部を仕込み、加熱して溶解した。その後、１，４−ナフトキノン（試薬） ９６．３重量部を反応熱による昇温に注意しながら分割投入した。このとき１，４−ナフトキノンとＨＣＡのモル比は１，４−ナフトキノン／ＨＣＡ＝０．９３であった。反応後、エポトート ＹＤＰＮ−６３８ （東都化成社製フェノールノボラック型エポキシ樹脂） ２６２．７重量部、および、ＹＤＦ−１７０（東都化成社製ビスフェノールＦ型エポキシ樹脂） ４０９．６重量部を仕込み、窒素ガスを導入しながら攪拌を行い、１２０℃まで加熱を行って溶解した。トリフェニルホスフィン（試薬）を０．２４重量部添加して１３０℃で４時間反応した。得られたリン含有エポキシ樹脂のエポキシ当量は３２６．９ｇ／ｅｑ、リン含有率は２．０重量％であった。この実施例１及び以下の実施例２では、このＥ成分を用いた。【００６６】
樹脂組成物の調製：以下のＡ成分〜Ｆ成分を混合して、樹脂組成物を１００重量％としたときのリン原子の割合が１．２重量％である樹脂組成物を調製した。【００６７】
Ａ成分：  エポキシ当量が２００以下の２５℃で液状のビスフェノールＡ型エポキシ樹脂          （商品名：エポトートＹＤ−１２８、東都化成社製）／１５重量部
Ｂ成分：  架橋可能な官能基を有する線状ポリマーとして、ポリビニルアセタール樹脂（商          品名：デンカブチラール５０００Ａ、電気化学工業社製）／１５重量部
Ｃ成分：  架橋剤として、ウレタン樹脂（商品名：コロネートＡＰステーブル、日本ポリ          ウレタン工業社製）／５重量部
Ｄ成分：  エポキシ樹脂硬化剤として、２−フェニル−４−メチル−５−ヒドロキシメチ          ルイミダゾール（商品名：キュアゾール２Ｐ４ＭＨＺ、四国化成工業社製）／          ３重量部
Ｅ成分：  上記の方法で合成したリン含有エポキシ樹脂／６２重量部（固形分換算）【００６８】
樹脂ワニスの調製：  上記組成の樹脂組成物を、メチルエチルケトンとジメチルホルムアミドとの混合溶剤（混合比：メチルエチルケトン／ジメチルホルムアミド＝１／１）に溶解し、樹脂固形分量３５％の樹脂ワニスを調製した。【００６９】
樹脂付銅箔の製造：  上述の樹脂ワニスを、公称厚さ１８μｍの電解銅箔の粗化面に均一に塗布し、風乾後、１４０℃×５分間の加熱処理を行い、半硬化状態の樹脂層を備えた樹脂付銅箔を得た。このときの樹脂層の厚さは８５μｍとした。【００７０】
吸湿はんだ耐熱性試験：当該樹脂付銅箔を、温度３０℃、相対湿度６５％の恒温恒湿槽内に、１５時間保持して吸湿させた。その後、試験用内層回路を形成した両面プリント配線板を内層コア配線板として用いて、この両面に当該樹脂付銅箔を張り合わせて積層した。この張り合わせは、樹脂付銅箔の樹脂層が、内層コア配線板の表面と接触するように積層配置して、圧力２０ｋｇｆ／ｃｍ２、温度１７０℃×２時間の熱間プレス成形を行い、４層の銅張積層板を製造した。そして、この積層板を、２６０℃に加熱したはんだバスに浮かべ、ふくれが発生するまでの時間を計測した。その結果を、比較例との対比が可能なように表１に示す。
【実施例２】
【００７１】
この実施例２では、以下に述べる樹脂組成物を調製し、樹脂ワニスとして、この樹脂ワニスを用いて樹脂付銅箔を製造し、評価を行った。基本的には、実施例１と同様であり、樹脂組成のみが異なる。従って、実施例１と異なる「樹脂組成物の調製」及び「樹脂ワニスの調製」に関してのみ詳細に述べる。【００７２】
樹脂組成物の調製：以下のＡ成分〜Ｆ成分を混合して、樹脂組成物を１００重量％としたときのリン原子の割合が０．９重量％である樹脂組成物を調製した。【００７３】
Ａ成分：  エポキシ当量が２００以下の２５℃で液状のビスフェノールＡ型エポキシ樹脂          （商品名：エポトートＹＤ−１２８、東都化成社製）／２０重量部
Ｂ成分：  架橋可能な官能基を有する線状ポリマーとして、ポリビニルアセタール樹脂（商          品名：デンカブチラール５０００Ａ、電気化学工業社製）／２４重量部
Ｃ成分：  架橋剤として、ウレタン樹脂（商品名：コロネートＡＰステーブル、日本ポリ          ウレタン工業社製）／７重量部
Ｄ成分：  エポキシ樹脂硬化剤として、２−フェニル−４−メチル−５−ヒドロキシメチ          ルイミダゾール（商品名：キュアゾール２Ｐ４ＭＨＺ、四国化成工業社製）／          ４重量部
Ｅ成分：  実施例１に記載の方法で合成したリン含有エポキシ樹脂／４５重量部（固形分換算）【００７４】
樹脂ワニスの調製：  上記組成の樹脂組成物を、メチルエチルケトンとジメチルホルムアミドとの混合溶剤（混合比：メチルエチルケトン／ジメチルホルムアミド＝１／１）に溶解し、樹脂固形分量３０％の樹脂ワニスを調製した。【００７５】
以下、実施例１と同様に、「樹脂付銅箔の製造」及び「吸湿はんだ耐熱性試験」を行った。その結果を、以下の比較例との対比が可能なように表１に示す。
【実施例３】
【００７６】
この実施例３では、以下に述べる樹脂組成物を調製し、樹脂ワニスとして、この樹脂ワニスを用いて樹脂付銅箔を製造し、評価を行った。基本的には、実施例１と同様であり、樹脂組成のみが異なる。そして、実施例１と異なるのはＥ成分のみであり「Ｅ成分の合成」に関してのみ詳細に述べる。【００７７】
Ｅ成分の合成：  攪拌装置、温度計、冷却管、窒素ガス導入装置を備えた４つ口のガラス製セパラブルフラスコに、１０−（２，５−ジヒドロキシフェニル）−１０Ｈ−９−オキサ−１０−ホスファフェナントレン−１０−オキサイド（三光株式会社製  商品名ＨＣＡ−ＨＱ）３２４重量部とエチルセロソルブ３００重量部とを仕込み、加熱して溶解した。その後、６８０重量部のＹＤＦ−１７０（東都化成社製ビスフェノールＦ型エポキシ樹脂）を仕込み、窒素ガスを導入しながら攪拌を行い、１２０℃まで加熱を行って溶解した。トリフェニルホスフィン（試薬）を０．３重量部添加して１６０℃で４時間反応した。得られたリン含有エポキシ樹脂のエポキシ当量は５０１．０ｇ／ｅｑ、リン含有率は３．１重量％であった。以下、この実施例３では、これをＥ成分として用いた。【００７８】
以下、実施例１と同様に、「樹脂組成物の調製」、「樹脂ワニスの調製」、「樹脂付銅箔の製造」及び「吸湿はんだ耐熱性試験」を行った。その結果を、以下の比較例との対比が可能なように表１に示す。
【比較例】
【００７９】
［比較例１］
この比較例では、以下に述べる樹脂組成物を調製し、樹脂ワニスとして、この樹脂ワニスを用いて樹脂付銅箔を製造し、評価を行った。なお、実施例での難燃成分がリンであるのに対し、この比較例では臭素を難燃成分として用いている。
【００８０】
樹脂組成物の調製：以下のａ成分〜ｇ成分を混合して、硬化促進剤を除く樹脂組成物を１００重量％としたときの臭素原子の割合が１５．４重量％である樹脂組成物を調製した。
【００８１】
ａ成分：  ビスフェノールＡ型エポキシ樹脂（商品名：エポトートＹＤ−１２８、東都化          成社製）／１５重量部
ｂ成分：  架橋可能な官能基を有する線状ポリマーとしてのポリビニルアセタール樹脂          （商品名：デンカブチラール５０００Ａ、電気化学工業社製）／１５重量部
ｃ成分：  架橋剤としてのウレタン樹脂（商品名：コロネートＡＰステーブル、日本ポリ          ウレタン工業社製）／５重量部
ｄ成分：  エポキシ樹脂硬化剤（２５％ジメチルホルムアミド溶液として調製したジシア          ンジアミド（試薬）／３重量部（固形分換算）
ｅ成分：  臭素化エポキシ樹脂１（商品名：エピクロン１１２１Ｎ−８０Ｍ、大日本イン          キ化学工業社製）／３０重量部
臭素化エポキシ樹脂２（商品名：ＢＲＥＮ−３０４、日本化薬社製）／２０重          量部
ｆ成分：  硬化促進剤（商品名：キュアゾール２Ｅ４ＭＺ、四国化成工業社製）／０．５          重量部
ｇ成分：  オルトクレゾールノボラック型エポキシ樹脂（商品名：エピクロンＮ−６８０、          大日本インキ化学工業社製）／１２重量部
【００８２】
以上、実施例の成分と異なる組成を採用し、且つ、硬化促進剤を用いている点が異なる。
【００８３】
樹脂ワニスの調製：  実施例１と同様にして、樹脂固形分量３５％の樹脂ワニスを調製した。
【００８４】
樹脂付銅箔の製造：  実施例１と同様にして、厚さは８５μｍの半硬化状態の樹脂層を備えた樹脂付銅箔を得た。
【００８５】
吸湿はんだ耐熱性試験：実施例１と同様にして行った。その結果を、実施例との対比が可能なように表１に示す。
【００８６】
［比較例２］
この比較例では、以下に述べる樹脂組成物を調製し、樹脂ワニスとして、この樹脂ワニスを用いて樹脂付銅箔を製造し、評価を行った。なお、実施例での難燃成分がリンであるのに対し、この比較例では臭素を難燃成分として用いている
【００８７】
樹脂組成物の調製：以下のａ成分〜ｆ成分を混合して、硬化促進剤を除く樹脂組成物を１００重量％としたときの臭素原子の割合が１５．４重量％である樹脂組成物を調製した。
【００８８】
ａ成分：  ビスフェノールＡ型エポキシ樹脂（商品名：エポトートＹＤ−１２８、東都化成社製）／１５重量部
ｂ成分：  架橋可能な官能基を有する線状ポリマーとしてポリビニルアセタール樹脂（商品名：デンカブチラール５０００Ａ、電気化学工業社製）／１５重量部
ｃ成分：  架橋剤としてウレタン樹脂（商品名：コロネートＡＰステーブル、日本ポリウレタン工業社製）／５重量部
ｄ成分：  エポキシ樹脂硬化剤として、ノボラック型フェノール樹脂（商品名：フェノライトＴＤ−２１３１、大日本インキ化学工業社製）／２３重量部
ｅ成分：  オルトクレゾールノボラック型エポキシ樹脂（商品名：エピクロンＮ−６８０、大日本インキ化学工業社製）／７重量部
ｆ成分：  臭素化エポキシ樹脂（商品名：ＢＲＥＮ−３０４、日本化薬社製）／３５重量部
ｇ成分：  硬化促進剤（商品名：キュアゾール２Ｅ４ＭＺ、四国化成工業社製）／０．５重量部
【００８９】
以上、実施例の成分と異なる組成を採用し、且つ、硬化促進剤を用いている点が異なる。
【００９０】
樹脂ワニスの調製：  実施例１と同様にして、樹脂固形分量３５％の樹脂ワニスを調製した。
【００９１】
樹脂付銅箔の製造：  実施例１と同様にして、厚さは８５μｍの半硬化状態の樹脂層を備えた樹脂付銅箔を得た。
【００９２】
吸湿はんだ耐熱性試験：実施例１と同様にして行った。その結果を、実施例との対比が可能なように表１に示す。
【００９３】
［比較例３］
この比較例では、以下に述べる樹脂組成物を調製し、樹脂ワニスとして、この樹脂ワニスを用いて樹脂付銅箔を製造し、評価を行った。なお、実施例での難燃成分と同じリンを用いた。
【００９４】
樹脂組成物の調製：以下のａ成分〜ｅ成分を混合して、樹脂組成物を１００重量％としたときのリン原子の割合が１．２重量％である樹脂組成物を調製した。
【００９５】
ａ成分：  ビスフェノールＡ型エポキシ樹脂（商品名：エポトートＹＤ−１２８、東都化          成社製）／１５重量部
ｂ成分：  架橋可能な官能基を有する線状ポリマーとして、ポリビニルアセタール樹脂（商          品名：デンカブチラール５０００Ａ、電気化学工業社製）／１５重量部
ｃ成分：  架橋剤として、ウレタン樹脂（商品名：コロネートＡＰステーブル、日本ポリ          ウレタン工業社製）／５重量部
ｄ成分：  エポキシ樹脂硬化剤（２５％ジメチルホルムアミド溶液として調製したジシア          ンジアミド（試薬））／３重量部
ｅ成分：  実施例１で用いたと同様のリン含有エポキシ樹脂／６２重量部（固形分換算）
【００９６】
樹脂ワニスの調製：  実施例１と同様にして、樹脂固形分量３５％の樹脂ワニスを調製した。
【００９７】
樹脂付銅箔の製造：  実施例１と同様にして、厚さは８５μｍの半硬化状態の樹脂層を備えた樹脂付銅箔を得た。
【００９８】
吸湿はんだ耐熱性試験：実施例１と同様にして行った。その結果を、実施例との対比が可能なように表１に示す。
【００９９】
【表１】
2008114858.tif 000010
【０１００】
［実施例と比較例との対比］
実施例１〜実施例３の場合の吸湿はんだ耐熱性試験のふくれ発生までの時間は６００秒以上である。これに対し、比較例１〜比較例３のそれぞれのふくれ発生までの時間が３００秒以下である。この結果、本件出願に係る樹脂組成物を用いて製造した樹脂層は、半硬化状態で吸湿させても、本件発明に係る樹脂組成物の場合の吸湿劣化が小さいことが明らかである。
【産業上の利用可能性】
【０１０１】
本件出願に係る樹脂組成物は、半硬化状態の樹脂膜（層）の段階で、耐吸湿性に優れ、高温多湿の環境に長時間置かれても、硬化後の樹脂層としての品質が劣化しない。しかも、本件出願に係る樹脂組成物は、所謂ハロゲンフリー組成であり、環境負荷が低いものであり、グリーン購入の対象物として好ましい。従って、この樹脂組成物を用いて、高品質のプリント配線板製造に用いるプリプレグ又は樹脂付銅箔等の製造が可能である。しかも、この樹脂組成物は、その製造方法に関しても特殊な方法を採用する必要が無く、容易に製造する事が可能である。【０１０２】
そして、多層プリント配線板の薄い内層絶縁層の形成するためには、樹脂付銅箔が用いられる。係る樹脂付銅箔の樹脂層の形成に、上記樹脂組成物を用いることが好ましい。高温多湿の環境に長時間保存されても、長期保存安定性に優れた樹脂付銅箔となるからである。【０１０３】
更に、上記樹脂組成物又は樹脂付銅箔を用いて製造されるプリント配線板は、樹脂層が吸湿劣化したときに発生しやすいふくれ現象（ソルダーブリスタ）の発生が抑制される。従って、プリント配線板品質が大きく向上する。
【国際調査報告】
2008114858.tif 000014
2008114858.tif 000015
2008114858.tif 000016
2008114858.tif 000017